(57)【特許請求の範囲】
【請求項１】
プロパンまたはイソブタンの気相接触酸化反応または気相接触アンモ酸化反応に用いられる担体に担持された触媒の調製方法において、テルルおよびアンチモンから選ばれる少なくとも１種類以上の元素とモリブデン及びバナジウムを含有する溶液と、ジカルボン酸／ニオブのモル比が１〜４であり、（ＮＨ3 ＋ＮＨ4 + ）／ニオブのモル比が２以下であるニオブ含有液とを混合する工程を有することを特徴とする触媒調製方法。
【請求項２】
（ＮＨ3 ＋ＮＨ4 + ）／ニオブのモル比が１以下であることを特徴とする請求項１に記載の方法。
【請求項３】
ジカルボン酸がシュウ酸であることを特徴とする請求項１又は請求項２に記載の方法。
【請求項４】
触媒が式（１）の一般式で示される化合物であることを特徴とする請求項１〜３のいずれか１項に記載の方法。
Ｍｏ1 Ｖa Ｎｂb Ｘc Ｚd Ｏn （１）
（式中、ＸはＴｅおよびＳｂから選ばれる少なくとも１種以上の元素、ＺはＷ、Ｃｒ、Ｔａ、Ｔｉ、Ｚｒ、Ｈｆ、Ｍｎ、Ｒｅ、Ｆｅ、Ｒｕ、Ｃｏ、Ｒｈ、Ｎｉ、Ｐｄ、Ｐｔ、Ｃｕ、Ａｇ、Ｚｎ、Ｂ、Ａｌ、Ｇａ、Ｉｎ、Ｇｅ、Ｓｎ、Ｐｂ、Ｐ、Ｂｉ、Ｙ、希土類元素、アルカリ金属およびアルカリ土類金属から選ばれる少なくとも一種以上の元素であり、ａ、ｂ、ｃ、ｄ、ｎはＭｏ１原子当たりの原子比を表し、０．１≦ａ≦１、０．０１≦ｂ≦１、０．０１≦ｃ≦１、０≦ｄ≦１、そしてｎは構成金属の酸化状態によって決まる数である。）
【請求項５】
前記テルルおよびアンチモンから選ばれる少なくとも１種類以上の元素とモリブデン及びバナジウムを含有する溶液と、前記担体の成分とを混合した後、前記ニオブ含有液を混合することを特徴とする請求項１〜４のいずれか１項に記載の方法。
【請求項６】
シリカ、アルミナ、シリカアルミナ、チタニア、マグネシアおよびジルコニアから選ばれる１種類以上の触媒担体を用いることを特徴とする請求項１〜５のいずれか１項に記載の方法。
【請求項７】
触媒担体として全触媒重量に対して３０重量％以上５０重量％以下のシリカを含むことを特徴とする請求項６に記載の方法。
【発明の詳細な説明】
【０００１】
【発明の属する技術分野】
本発明は、プロパンまたはイソブタンの気相接触酸化反応または気相接触アンモ酸化反応に用いる、テルルおよびアンチモンから選ばれる少なくとも１種類以上の元素とモリブデン、バナジウムおよびニオブを含有する触媒の調製方法において、ニオブとジカルボン酸を含有するニオブ原料液を用いる触媒の調製法に関するものである。
【０００２】
【従来の技術】
テルルおよびアンチモンから選ばれる少なくとも１種類以上の元素とモリブデン、バナジウムおよびニオブを含有する金属酸化物触媒は、プロパンまたはイソブタンの気相接触酸化反応や気相接触アンモ酸化反応により各種の有機化合物の製造に用いられている。例えば、Ｍｏ−Ｖ−Ｎｂ−Ｔｅ含有酸化物触媒としては特開平７−１０８０１公報、特開平２−２５７公報、特開平５−１４８２１２公報、特開平５−２０８１３６公報、特開平６−２８５３７２公報、特開平７−１４４１３２号公報、特開平７−２８９９０７号公報、特開平８−５７３１９公報および特開平８−１４１４０１号公報などが開示されている。これらの開示特許では、酸化物触媒の調製におけるニオブの原料としては、シュウ酸ニオブアンモニウム、ＮｂＣｌ３、ＮｂＣｌ５、Ｎｂ２（Ｃ２Ｏ４）５、Ｎｂ２Ｏ５、ニオブ酸、Ｎｂ（ＯＣ２Ｈ５）５、ハロゲン化物、ハロゲン化アンモニウム塩などが用いられており、好ましくはシュウ酸ニオブアンモニウムと教示している。Ｍｏ−Ｖ−Ｓｂ−Ｎｂ含有酸化物触媒としては特開昭６３−２９５５４５公報、特開平２−９５４３９公報、特開平５−２１３８４８公報などが開示されている。これらの開示特許では、Ｎｂ２Ｏ５が用いられている。しかし、これらのニオブ原料によっては、良好な収率が得られず、さらなる調製方法の改善やより好ましい原料の選定が必要とされていた。
【０００３】
【発明が解決しようとする課題】
プロパンまたはイソブタンの気相接触酸化反応や気相接触アンモ酸化反応の場合、反応熱の除去が容易で反応温度制御が簡単な流動床反応が好ましい。流動床反応用の触媒に要求される耐磨耗性を付与するために触媒を担体に担持する時、従来の触媒製造技術では担体成分の割合を増やすに従って担体と触媒成分との相互作用が生じ、担持することによって触媒性能が十分発揮され得ず収率が低下する問題があった。
【０００４】
【課題を解決するための手段】
本発明者らはこの課題を解決するため、プロパンまたはイソブタンの気相接触酸化反応または気相接触アンモ酸化反応に用いる、テルルおよびアンチモンから選ばれる少なくとも１種類以上の元素とモリブデン、バナジウムおよびニオブを含有する触媒の調製方法について鋭意検討した結果、ニオブの原料となるニオブ含有液としてジカルボン酸／ニオブのモル比が１〜４．０、（ＮＨ３＋ＮＨ４＋）／ニオブのモル比が２以下であるニオブ含有液を用いることによって、高収率の触媒を調製し、しかも担持触媒とした時にも触媒性能を十分発揮させ得ることを見出し、本発明をなすに至った。即ち、本発明は、
１．プロパンまたはイソブタンの気相接触酸化反応または気相接触アンモ酸化反応に用いられる担体に担持された触媒の調製方法において、テルルおよびアンチモンから選ばれる少なくとも１種類以上の元素とモリブデン及びバナジウムを含有する溶液と、ジカルボン酸／ニオブのモル比が１〜４であり、（ＮＨ3 ＋ＮＨ4 + ）／ニオブのモル比が２以下であるニオブ含有液とを混合する工程を有することを特徴とする触媒調製方法、
２．（ＮＨ3 ＋ＮＨ4 + ）／ニオブのモル比が１以下であることを特徴とする上記１に記載の方法、
３．ジカルボン酸がシュウ酸であることを特徴とする上記１又は上記２に記載の方法、
４．触媒が式（１）の一般式で示される化合物であることを特徴とする上記１〜３のいずれか１項に記載の方法、
Ｍｏ1 Ｖa Ｎｂb Ｘc Ｚd Ｏn （１）
（式中、ＸはＴｅおよびＳｂから選ばれる少なくとも１種以上の元素、ＺはＷ、Ｃｒ、Ｔａ、Ｔｉ、Ｚｒ、Ｈｆ、Ｍｎ、Ｒｅ、Ｆｅ、Ｒｕ、Ｃｏ、Ｒｈ、Ｎｉ、Ｐｄ、Ｐｔ、Ｃｕ、Ａｇ、Ｚｎ、Ｂ、Ａｌ、Ｇａ、Ｉｎ、Ｇｅ、Ｓｎ、Ｐｂ、Ｐ、Ｂｉ、Ｙ、希土類元素、アルカリ金属およびアルカリ土類金属から選ばれる少なくとも一種以上の元素であり、ａ、ｂ、ｃ、ｄ、ｎはＭｏ１原子当たりの原子比を表し、０．１≦ａ≦１、０．０１≦ｂ≦１、０．０１≦ｃ≦１、０≦ｄ≦１、そしてｎは構成金属の酸化状態によって決まる数である。）
５．前記テルルおよびアンチモンから選ばれる少なくとも１種類以上の元素とモリブデン及びバナジウムを含有する溶液と、前記担体の成分とを混合した後、前記ニオブ含有液を混合することを特徴とする上記１〜４のいずれか１項に記載の方法、
６．シリカ、アルミナ、シリカアルミナ、チタニア、マグネシアおよびジルコニアから選ばれる１種類以上の触媒担体を用いることを特徴とする上記１〜５のいずれか１項に記載の方法、
７．触媒担体として全触媒重量に対して３０重量％以上５０重量％以下のシリカを含むことを特徴とする上記６に記載の方法、
である。
以下、本発明を詳細に説明する。
【０００５】
本発明の方法は、プロパンまたはイソブタンの気相接触酸化反応または気相接触アンモ酸化反応に用いるテルルおよびアンチモンから選ばれる少なくとも１種類以上の元素とモリブデン、バナジウムおよびニオブを含有する触媒の調製方法において、ニオブの原料となるニオブ含有液としてジカルボン酸／ニオブのモル比が１〜４．０、（ＮＨ３＋ＮＨ４＋）／ニオブのモル比が２以下であるニオブ含有液を用いることを特徴とする。ジカルボン酸／ニオブのモル比は通常１〜４．０でよいが、好ましくは１．５〜４．０であり、特に好ましくは２〜３．５である。（ＮＨ３＋ＮＨ４＋）／ニオブのモル比は通常２以下でよいが、好ましくは１以下がよい。
【０００６】
本発明に用いるジカルボン酸は、シュウ酸、マロン酸、コハク酸、フタル酸、酒石酸などである。好ましくはシュウ酸、酒石酸であり、特に好ましくはシュウ酸である。  本発明に用いる担体はシリカ、アルミナ、シリカアルミナ、チタニア、マグネシアおよびジルコニアであり、それらを同時に用いても良いが、特にシリカが好ましい。
【０００７】
用いる担体成分の割合は全触媒重量中の担体の占める重量比として５重量％以上９０重量％以下、好ましくは５重量％以上５０重量％以下である。担体を用いることによって耐磨耗性が付与される。本発明によれば、触媒の耐磨耗性を得るため担体成分の割合を増やしても、収率の低下が小さいという特徴が認められる。  本発明に用いる触媒は下記式（１）の一般組成式で示される組成物を５〜５０重量％のシリカに担持した触媒が好ましい。
【０００８】
Ｍｏ1 Ｖa Ｎｂb Ｘc Ｚd Ｏn （１）
（式中、ＸはＴｅおよびＳｂから選ばれる少なくとも１種以上の元素、ＺはＷ、Ｃｒ、Ｔａ、Ｔｉ、Ｚｒ、Ｈｆ、Ｍｎ、Ｒｅ、Ｆｅ、Ｒｕ、Ｃｏ、Ｒｈ、Ｎｉ、Ｐｄ、Ｐｔ、Ｃｕ、Ａｇ、Ｚｎ、Ｂ、Ａｌ、Ｇａ、Ｉｎ、Ｇｅ、Ｓｎ、Ｐｂ、Ｐ、Ｂｉ、Ｙ、希土類元素、アルカリ金属およびアルカリ土類金属から選ばれる少なくとも一種以上の元素であり、ａ、ｂ、ｃ、ｄ、ｎはＭｏ１原子当たりの原子比を表し、０．１≦ａ≦１、好ましくは０．１≦ａ≦０．６であり、０．０１≦ｂ≦１、、好ましくは０．０１≦ｂ≦０．５であり、０．０１≦ｃ≦１、好ましくは０．０５≦ｃ≦０．５であり、０≦ｄ≦１、そしてｎは構成金属の酸化状態によって決まる数である。）
ニオブの原料はニオブ水酸化物、ニオブ酸、ニオブ酸塩、ニオブ酸化物などを用いることができ、ニオブ水酸化物、ニオブ酸が好ましい。これらのニオブ化合物はニオブのハロゲン化物、ニオブのアルコキシドなどを加水分解して得ることもできる。
【０００９】
モリブデンの原料は、ヘプタモリブデン酸アンモニウム、モリブデン酸、モリブデン酸化物などを用いることができ、溶解度の面からヘプタモリブデン酸アンモニウムが好ましい。バナジウムの原料は、メタバナジン酸アンモニウム、バナジウム酸化物などを用いることができ、溶解度及び入手のしやすさの面からメタバナジン酸アンモニウムが好ましい。テルルの原料はテルル酸、テルル酸化物などを用いることができ、溶解度の面からテルル酸が好ましい。アンチモンの原料はアンチモン酸化物などを用いることができる。
【００１０】
その他の元素の原料としては硝酸塩、酢酸塩、水酸化物、酸化物、塩化物などを用いることができる。
触媒担体、すなわちシリカ、アルミナ、シリカアルミナ、チタニア、マグネシアおよびマグネシアの原料としては、その成形体の他、酸化物、水酸化物の粉末あるいはゲル、ゾルなどを用いることができる。また、触媒調製工程の後に担体成分を生成する原料を用いることもできる。担体としてシリカを用いる場合、シリカ源としてシリカゾルが好ましい。
触媒を調製するための工程は原料調合工程、乾燥工程および焼成工程の大きく３つに分けられる。
【００１１】
まず原料調合工程について説明する。ニオブ化合物、ジカルボン酸を調合する際、ジカルボン酸／ニオブのモル比が１〜４、（ＮＨ３＋ＮＨ４＋）／ニオブのモル比が２以下、好ましくは１以下になるように溶媒中で混合させ、Ａ液とする。テルルおよびアンチモンから選ばれる少なくとも１種類以上の元素とモリブデン化合物およびバナジウム化合物をニオブとは別の溶媒中に混合させ、Ｂ液とすることがよい。その他の化合物はこれらの液に適宜混合してかまわない。Ｂ液に攪拌下、担体成分を加え、さらにＡ液を添加して混合液Ｃとする。混合後のＣ液の状態は溶液、スラリーなど様々な状態をとり得るがどのような形態でも可能である。
【００１２】
次に乾燥工程について説明する。原料調合工程で得られた液を通常用いられる噴霧乾燥法、蒸発乾固法または真空乾燥法等の方法で乾燥させ、固体物を得ることができる。触媒形状として微小球状の乾燥固体が得られる噴霧乾燥法が最も好ましい。液の噴霧化は通常工業的に実施される遠心方式、二流体ノズル方式および高圧ノズル方式などの方法で実施できる。乾燥熱源としては、スチーム、電気ヒーターなどによって加熱された空気を用いることができる。乾燥機入口温度は１００〜４００℃、好ましくは１５０〜３００℃である。
【００１３】
最後に焼成工程を説明する。乾燥工程で得られた乾燥粉体を焼成することによって酸化物触媒を得る。焼成は窒素、ヘリウム、ＣＯ２などの不活性ガス雰囲気下、５００〜７００℃、好ましくは５５０〜６５０℃で実施する。焼成の前に大気雰囲気下、酸素雰囲気下または不活性ガス雰囲気下で２００〜４００℃で前処理を実施してもよい。
このようにして調製された触媒の存在下、プロパンまたはイソブタンを酸化またはアンモ酸化することによって、対応する不飽和のアルデヒド、カルボン酸またはニトリルを製造することができる。プロパンまたはイソブタンとアンモ酸化を行う場合のアンモニアは必ずしも高純度である必要はなく、工業グレードのものを使用できる。酸素源として通常は空気が使用されるが、純酸素または純酸素を空気と混合するなどして酸素濃度を高めたものを用いても良い。希釈ガスとして窒素、アルゴン、ヘリウム、二酸化炭素、水蒸気などを使用しても良い。
【００１４】
本反応は減圧下、大気圧下、加圧下のいずれでも実施することができるが、０．１〜１０ａｔｍの範囲内で行うことが好ましい。酸化反応の場合、反応温度は２５０℃〜５００℃、好ましくは３５０℃〜４７０℃で実施することができる。アンモ酸化反応の場合、反応温度は３５０℃〜６００℃、好ましくは３５０℃〜５００℃、さらに好ましくは３８０℃〜４７０℃で実施することができる。
本反応の原料混合ガスと触媒との接触時間は通常０．１〜３０（ｓｅｃ・ｇ／ｃｃ）、好ましくは０．５〜１０（ｓｅｃ・ｇ／ｃｃ）である。反応器方式は、固定床、流動床、移動床などのいずれも採用できるが、反応熱の除去が容易で層内の温度がほぼ均一に保持できること、触媒を反応装置より連続的に抜き出したり添加することができるなど触媒の取り扱いが容易であることなどの理由から、流動床反応が最も好ましい。
【００１５】
【実施例】
以下に本発明の方法を、プロパンを用い気相接触アンモ酸化反応を行ってアクリロニトリルを製造した場合の実施例を用いて説明するが、本発明はその要旨を越えない限りこれら実施例に限定されるものではない。すなわち、例えば触媒がテルルに替えてアンチモン、又はテルルとアンチモンの両方を含むものである場合、反応が気相接触酸化反応である場合、そして原料ガスがイソブタンである場合も次の実施例１〜８と同様の効果が奏せられる。
【００１６】
（実施例１）
（触媒の調製法）３０重量％のＳｉＯ２に担持された、組成式がＭｏ１  Ｖ０．３３Ｎｂ０．１１Ｔｅ０．２２Ｏｎで示される触媒を次のようにして調製した。水１７０ｇにＮｂ２Ｏ５として７６．６重量％を含有するニオブ酸を１７．６４ｇ、シュウ酸二水和物〔Ｈ２Ｃ２Ｏ４・２Ｈ２Ｏ〕を３４．６０ｇ加え６０℃に加熱し溶解させたのち、３０℃まで冷却してＡ液を得た。このときＨ２Ｃ２Ｏ４／Ｎｂ＝２．７（モル比）である。水７２０ｇにヘプタモリブデン酸アンモニウム〔（ＮＨ４）６Ｍｏ７Ｏ２４・４Ｈ２Ｏ〕を１６４．３１ｇ、メタバナジン酸アンモニウム〔ＮＨ４ＶＯ３〕を３６．０５ｇ、テルル酸〔Ｈ６ＴｅＯ６〕を４７．１５ｇ加え６０℃に加熱、溶解してＢ液を得た。
【００１７】
Ｂ液に攪拌下シリカ含有量３０重量％のシリカゾルを３００ｇ添加して３０℃まで冷却後、さらにＡ液を添加し、約１０分間攪拌しながら混合した。この混合液を遠心式噴霧乾燥機にて入口温度が２４０℃、出口温度が１４５℃で乾燥し、微小球状の乾燥粉体を得た。得られた乾燥粉体を大気雰囲気下２７５℃で２時間焼成した後、窒素雰囲気下６００℃で２時間焼成して触媒を得た。
（触媒の耐磨耗度試験）ここに得られた触媒の耐磨耗度試験を行った。触媒の磨耗度は通常ＦＣＣ触媒の試験方法として行われている様に、底部に１／６４インチの３つのオリフィスを有する孔開き円板を備え、上部に内径５インチの筒を設けた内径１．５インチの垂直チューブに触媒約５０ｇを精秤し、孔開き円板の孔部分で音速となるように空気を流し触媒を激しく流動させた。触媒の磨耗度を次式で求めたところ、０．１５％であった。
【００１８】
触媒の磨耗度（％）＝（５から２０時間の間に微細化して垂直チューブ上部の５インチの筒上部から逸散した触媒重量）／（初期投入量−（０から５時間の間に垂直チューブ上部の５インチ筒上部から逸散した触媒重量））
（プロパンのアンモ酸化反応試験）内径２５ｍｍのバイコールガラス流動床型反応管に調製して得られた触媒を４５ｇ充填し、反応温度４３０℃、反応圧力常圧下にプロパン：アンモニア：酸素：ヘリウム＝１：１．２：３：１２のモル比の混合ガスを毎秒５．８３ｃｃ（ＮＴＰ換算）の流量で通過させた。接触時間は３．０（ｓｅｃ・ｇ／ｃｃ）であった。得られた結果を表１に示す。なお、プロパン転化率、アクリロニトリル選択率、アクリロニトリル収率、接触時間はそれぞれ次式で定義される。
【００１９】
プロパン転化率（％）＝（反応したプロパンのモル数）／（供給したプロパンのモル数）×１００
アクリロニトリル選択率（％）＝（生成したアクリロニトリルのモル数）／（反応したプロパンのモル数）×１００
アクリロニトリル収率（％）＝（生成したアクリロニトリルのモル数）／（供給したプロパンのモル数）×１００
接触時間（ｓｅｃ・ｇ／ｃｃ）＝（Ｗ／Ｆ）×２７３／（２７３＋Ｔ）
（ここでＷ＝充填触媒量（ｇ）、Ｆ＝原料混合ガス流量（Ｎｃｃ／ｓｅｃ）、Ｔ＝反応温度（℃）である。）
【００２０】
（実施例２）
（触媒の調製法）３０重量％のＳｉＯ２に担持された、組成式がＭｏ１  Ｖ０．３３Ｎｂ０．１１Ｔｅ０．２２Ｏｎで示される触媒を次のようにして調製した。水１７０ｇにＮｂ２Ｏ５として７６．６重量％を含有するニオブ酸を１７．６４ｇ、シュウ酸二水和物〔Ｈ２Ｃ２Ｏ４・２Ｈ２Ｏ〕を３８．４５ｇ加え６０℃に加熱し溶解させたのち、３０℃まで冷却してＡ液を得た。
【００２１】
このときＨ２Ｃ２Ｏ４／Ｎｂ＝３．０（モル比）である。水７２０ｇにヘプタモリブデン酸アンモニウム〔（ＮＨ４）６Ｍｏ７Ｏ２４・４Ｈ２Ｏ〕を１６４．３１ｇ、メタバナジン酸アンモニウム〔ＮＨ４ＶＯ３〕３６．０５ｇ、テルル酸〔Ｈ６ＴｅＯ６〕を４７．１５ｇ加え６０℃に加熱、溶解してＢ液を得た。Ｂ液に攪拌下シリカ含有量３０重量％のシリカゾルを３００ｇ添加して３０℃まで冷却後、さらにＡ液を添加し、約１０分間攪拌しながら混合した。この混合液を実施例１と同様に乾燥、焼成を行い、触媒を得た。
【００２２】
（プロパンのアンモ酸化反応試験）ここに得られた触媒を実施例１と同様にしてプロパンのアンモ酸化反応試験を行った。得られた結果を表１に示す。
（実施例３）
（触媒の調製法）３０重量％のＳｉＯ２に担持された、組成式がＭｏ１Ｖ０．３３Ｎｂ０．１１Ｔｅ０．２２Ｏｎで示される触媒を次のようにして調製した。水１６０ｇにＮｂ２Ｏ５として７６．６重量％を含有するニオブ酸を１７．６４ｇ、シュウ酸二水和物〔Ｈ２Ｃ２Ｏ４・２Ｈ２Ｏ〕を３８．４５ｇ、２５％アンモニア水を６．９ｇ加え、６０℃に加熱し溶解させたのち、３０℃まで冷却してＡ液を得た。このときＨ２Ｃ２Ｏ４／Ｎｂ＝３．０（モル比）、（ＮＨ３＋ＮＨ４＋）／Ｎｂ＝１．０（モル比）である。水７２０ｇにヘプタモリブデン酸アンモニウム〔（ＮＨ４）６Ｍｏ７Ｏ２４・４Ｈ２Ｏ〕を１６４．３１ｇ、メタバナジン酸アンモニウム〔ＮＨ４ＶＯ３〕を３６．０５ｇ、テルル酸〔Ｈ６ＴｅＯ６〕を４７．１５ｇ加え６０℃に加熱、溶解してＢ液を得た。Ｂ液に攪拌下シリカ含有量３０重量％のシリカゾルを３００ｇ添加して３０℃まで冷却後、さらにＡ液を添加し、約１０分間攪拌しながら混合した。この混合液を実施例１と同様に乾燥、焼成を行い、触媒を得た。
（プロパンのアンモ酸化反応試験）ここに得られた触媒を実施例１と同様にしてプロパンのアンモ酸化反応試験を行った。得られた結果を表１に示す。
【００２３】
（比較例１）
（触媒の調製法）３０重量％のＳｉＯ２に担持された、組成式がＭｏ１Ｖ０．３３Ｎｂ０．１１Ｔｅ０．２２Ｏｎで示される触媒を次のようにして調製した。水１５０ｇにＮｂ２Ｏ５として７６．６重量％を含有するニオブ酸を１７．６４ｇ、シュウ酸二水和物〔Ｈ２Ｃ２Ｏ４・２Ｈ２Ｏ〕を３８．４５ｇ、２５％アンモニア水を１６．６ｇ加え、６０℃に加熱し溶解させたのち、３０℃まで冷却してＡ液を得た。このときＨ２Ｃ２Ｏ４／Ｎｂ＝３．０（モル比）、（ＮＨ３＋ＮＨ４＋）／Ｎｂ＝２．４（モル比）である。水７２０ｇにヘプタモリブデン酸アンモニウム〔（ＮＨ４）６Ｍｏ７Ｏ２４・４Ｈ２Ｏ〕を１６４．３１ｇ、メタバナジン酸アンモニウム〔ＮＨ４ＶＯ３〕を３６．０５ｇ、テルル酸〔Ｈ６ＴｅＯ６〕を４７．１５ｇ加え６０℃に加熱、溶解してＢ液を得た。Ｂ液に攪拌下シリカ含有量３０重量％のシリカゾルを３００ｇ添加して３０℃まで冷却後、さらにＡ液を添加し、約１０分間攪拌しながら混合した。この混合液を実施例１と同様に乾燥、焼成を行い、触媒を得た。
（プロパンのアンモ酸化反応試験）ここに得られた触媒を実施例１と同様にしてプロパンのアンモ酸化反応試験を行った。得られた結果を表１に示す。
【００２４】
（実施例４）
（触媒の調製法）３０重量％のＳｉＯ２に担持された、組成式がＭｏ１Ｖ０．３３Ｎｂ０．１１Ｔｅ０．２２Ｏｎで示される触媒を次のようにして調製した。水１６０ｇにＮｂ２Ｏ５として７６．６重量％を含有するニオブ酸を１７．６４ｇ、シュウ酸二水和物〔Ｈ２Ｃ２Ｏ４・２Ｈ２Ｏ〕を４４．８５ｇ加え６０℃に加熱し溶解させたのち、３０℃まで冷却してＡ液を得た。このときＨ２Ｃ２Ｏ４／Ｎｂ＝３．５（モル比）である。水７２０ｇにヘプタモリブデン酸アンモニウム〔（ＮＨ４）６Ｍｏ７Ｏ２４・４Ｈ２Ｏ〕を１６４．３１ｇ、メタバナジン酸アンモニウム〔ＮＨ４ＶＯ３〕を３６．０５ｇ、テルル酸〔Ｈ６ＴｅＯ６〕を４７．１５ｇ加え６０℃に加熱、溶解してＢ液を得た。Ｂ液に攪拌下シリカ含有量３０重量％のシリカゾルを３００ｇ添加して３０℃まで冷却後、さらにＡ液を添加し、約１０分間攪拌しながら混合した。この混合液を実施例１と同様に乾燥、焼成を行い、触媒を得た。
（プロパンのアンモ酸化反応試験）ここに得られた触媒を実施例１と同様にしてプロパンのアンモ酸化反応試験を行った。得られた結果を表１に示す。
【００２５】
（実施例５）
（触媒の調製法）３０重量％のＳｉＯ２に担持された、組成式がＭｏ１Ｖ０．３３Ｎｂ０．１１Ｔｅ０．２２Ｏｎで示される触媒を次のようにして調製した。水１６０ｇにＮｂ２Ｏ５として７６．６重量％を含有するニオブ酸を１７．６４ｇ、シュウ酸二水和物〔Ｈ２Ｃ２Ｏ４・２Ｈ２Ｏ〕を５１．２６ｇ加え６０℃に加熱し溶解させたのち、３０℃まで冷却してＡ液を得た。このときＨ２Ｃ２Ｏ４／Ｎｂ＝４．０（モル比）である。水７２０ｇにヘプタモリブデン酸アンモニウム〔（ＮＨ４）６Ｍｏ７Ｏ２４・４Ｈ２Ｏ〕を１６４．３１ｇ、メタバナジン酸アンモニウム〔ＮＨ４ＶＯ３〕を３６．０５ｇ、テルル酸〔Ｈ６ＴｅＯ６〕を４７．１５ｇ加え６０℃に加熱、溶解してＢ液を得た。Ｂ液に攪拌下シリカ含有量３０重量％のシリカゾルを３００ｇ添加して３０℃まで冷却後、さらにＡ液を添加し、約１０分間攪拌しながら混合した。この混合液を実施例１と同様に乾燥、焼成を行い、触媒を得た。
（プロパンのアンモ酸化反応試験）ここに得られた触媒を実施例１と同様にしてプロパンのアンモ酸化反応試験を行った。得られた結果を表１に示す。
【００２６】
（比較例２）
（触媒の調製法）３０重量％のＳｉＯ２に担持された、組成式がＭｏ１Ｖ０．３３Ｎｂ０．１１Ｔｅ０．２２Ｏｎで示される触媒を次のようにして調製した。水１１０ｇにＮｂ２Ｏ５として７６．６重量％を含有するニオブ酸を１７．６４ｇ、シュウ酸二水和物〔Ｈ２Ｃ２Ｏ４・２Ｈ２Ｏ〕を９６．１１ｇ加え６０℃に加熱し溶解させたのち、３０℃まで冷却してＡ液を得た。このときＨ２Ｃ２Ｏ４／Ｎｂ＝７．５（モル比）である。水７２０ｇにヘプタモリブデン酸アンモニウム〔（ＮＨ４）６Ｍｏ７Ｏ２４・４Ｈ２Ｏ〕を１６４．３１ｇ、メタバナジン酸アンモニウム〔ＮＨ４ＶＯ３〕を３６．０５ｇ、テルル酸〔Ｈ６ＴｅＯ６〕を４７．１５ｇ加え６０℃に加熱、溶解してＢ液を得た。Ｂ液に攪拌下シリカ含有量３０重量％のシリカゾルを３００ｇ添加して３０℃まで冷却後、さらにＡ液を添加し、約１０分間攪拌しながら混合した。この混合液を実施例１と同様に乾燥、焼成を行い、触媒を得た。
（プロパンのアンモ酸化反応試験）ここに得られた触媒を実施例１と同様にしてプロパンのアンモ酸化反応試験を行った。得られた結果を表１に示す。
【００２７】
（実施例６）
（触媒の調製法）５０重量％のＳｉＯ２に担持された、組成式がＭｏ１Ｖ０．３３Ｎｂ０．１１Ｔｅ０．２２Ｏｎで示される触媒を次のようにして調製した。水１２０ｇにＮｂ２Ｏ５として７６．６重量％を含有するニオブ酸を１２．６０ｇ、シュウ酸二水和物〔Ｈ２Ｃ２Ｏ４・２Ｈ２Ｏ〕を２７．４６ｇ加え６０℃に加熱し溶解させたのち、３０℃まで冷却してＡ液を得た。このときＨ２Ｃ２Ｏ４／Ｎｂ＝３．０（モル比）である。水５１０ｇにヘプタモリブデン酸アンモニウム〔（ＮＨ４）６Ｍｏ７Ｏ２４・４Ｈ２Ｏ〕を１１７．３６ｇ、メタバナジン酸アンモニウム〔ＮＨ４ＶＯ３〕を２５．７５ｇ、テルル酸〔Ｈ６ＴｅＯ６〕を３３．６８ｇ加え６０℃に加熱、溶解してＢ液を得た。Ｂ液に攪拌下シリカ含有量３０重量％のシリカゾルを５００ｇ添加して３０℃まで冷却後、さらにＡ液を添加し、約１０分間攪拌しながら混合した。この混合液を実施例１と同様に乾燥、焼成を行い、触媒を得た。
（プロパンのアンモ酸化反応試験）ここに得られた触媒を実施例１と同様にしてプロパンのアンモ酸化反応試験を行った。得られた結果を表１に示す。
【００２８】
（比較例３）
（触媒の調製法）５０重量％のＳｉＯ２に担持された、組成式がＭｏ１Ｖ０．３３Ｎｂ０．１１Ｔｅ０．２２Ｏｎで示される触媒を次のようにして調製した。水８０ｇにＮｂ２Ｏ５として７６．６重量％を含有するニオブ酸を１２．６０ｇ、シュウ酸二水和物〔Ｈ２Ｃ２Ｏ４・２Ｈ２Ｏ〕を６８．６５ｇ加え６０℃に加熱し溶解させたのち、３０℃まで冷却してＡ液を得た。このときＨ２Ｃ２Ｏ４／Ｎｂ＝７．５（モル比）である。水５１０ｇにヘプタモリブデン酸アンモニウム〔（ＮＨ４）６Ｍｏ７Ｏ２４・４Ｈ２Ｏ〕を１１７．３６ｇ、メタバナジン酸アンモニウム〔ＮＨ４ＶＯ３〕を２５．７５ｇ、テルル酸〔Ｈ６ＴｅＯ６〕を３３．６８ｇ加え６０℃に加熱、溶解してＢ液を得た。Ｂ液に攪拌下シリカ含有量３０重量％のシリカゾルを５００ｇ添加して３０℃まで冷却後、さらにＡ液を添加し、約１０分間攪拌しながら混合した。この混合液を実施例１と同様に乾燥、焼成を行い、触媒を得た。
【００２９】
（プロパンのアンモ酸化反応試験）ここに得られた触媒を実施例１と同様にしてプロパンのアンモ酸化反応試験を行った。得られた結果を表１に示す。
（参考例１）
（触媒の調製法）組成式がＭｏ１Ｖ０．３３Ｎｂ０．１１Ｔｅ０．２２Ｏｎで示される触媒を次のようにして調製した。水２５０ｇにＮｂ２Ｏ５として７６．６重量％を含有するニオブ酸を２５．２０ｇ、シュウ酸二水和物〔Ｈ２Ｃ２Ｏ４・２Ｈ２Ｏ〕を４５．７７ｇ加え６０℃に加熱し溶解させたのち、３０℃まで冷却してＡ液を得た。このときＨ２Ｃ２Ｏ４／Ｎｂ＝２．５（モル比）である。水１０３０ｇにヘプタモリブデン酸アンモニウム〔（ＮＨ４）６Ｍｏ７Ｏ２４・４Ｈ２Ｏ〕を２３４．７２ｇ、メタバナジン酸アンモニウム〔ＮＨ４ＶＯ３〕を５１．４９ｇ、テルル酸〔Ｈ６ＴｅＯ６〕を６７．３５ｇ加え６０℃に加熱し溶解後、３０℃まで冷却しＢ液を得た。
【００３０】
Ｂ液にＡ液を添加し、約１０分間攪拌しながら混合した。この混合液を実施例１と同様に乾燥、焼成を行い、触媒を得た。
（プロパンのアンモ酸化反応試験）触媒１ｇを内径１０ｍｍの固定床型反応管に充填し、反応温度４３０℃、反応圧力常圧下にプロパン：アンモニア：酸素：ヘリウム＝１：１．２：３：１２のモル比の混合ガスを毎秒０．３８８ｃｃ（ＮＴＰ換算）の流量で通過させた。接触時間は１．０（ｓｅｃ・ｇ／ｃｃ）であった。得られた結果を表１に示す。
【００３１】
（参考例２）
（触媒の調製法）組成式がＭｏ１Ｖ０．３３Ｎｂ０．１１Ｔｅ０．２２Ｏｎで示される触媒を次のようにして調製した。水２４０ｇにＮｂ２Ｏ５として７６．６重量％を含有するニオブ酸を２５．２０ｇ、シュウ酸二水和物〔Ｈ２Ｃ２Ｏ４・２Ｈ２Ｏ〕を４５．７７ｇ、２５％アンモニア水を９．９ｇ加え、６０℃に加熱し溶解させたのち、３０℃まで冷却してＡ液を得た。このときＨ２Ｃ２Ｏ４／Ｎｂ＝２．５（モル比）、（ＮＨ３＋ＮＨ４＋）／Ｎｂ＝１．０（モル比）である。水１０３０ｇにヘプタモリブデン酸アンモニウム〔（ＮＨ４）６Ｍｏ７Ｏ２４・４Ｈ２Ｏ〕を２３４．７２ｇ、メタバナジン酸アンモニウム〔ＮＨ４ＶＯ３〕を５１．４９ｇ、テルル酸〔Ｈ６ＴｅＯ６〕を６７．３５ｇ加え６０℃に加熱し溶解後、３０℃まで冷却しＢ液を得た。Ｂ液にＡ液を添加し、約１０分間攪拌しながら混合した。この混合液を実施例１と同様に乾燥、焼成を行い触媒を得た。
（プロパンのアンモ酸化反応試験）ここに得られた触媒を参考例１と同様にしてプロパンのアンモ酸化反応試験を行った。得られた結果を表１に示す。
【００３２】
（比較例４）
（触媒の調製法）組成式がＭｏ１Ｖ０．３３Ｎｂ０．１１Ｔｅ０．２２Ｏｎで示される触媒を次のようにして調製した。水１６０ｇにＮｂ２Ｏ５として７６．６重量％を含有するニオブ酸を２５．２０ｇ、シュウ酸二水和物〔Ｈ２Ｃ２Ｏ４・２Ｈ２Ｏ〕を１３７．３１ｇ加え、６０℃に加熱し溶解させたのち、３０℃まで冷却してＡ液を得た。このときＨ２Ｃ２Ｏ４／Ｎｂ＝７．５（モル比）である。水１０３０ｇにヘプタモリブデン酸アンモニウム〔（ＮＨ４）６Ｍｏ７Ｏ２４・４Ｈ２Ｏ〕を２３４．７２ｇ、メタバナジン酸アンモニウム〔ＮＨ４ＶＯ３〕を５１．４９ｇ、テルル酸〔Ｈ６ＴｅＯ６〕を６７．３５ｇ加え６０℃に加熱し溶解後、３０℃まで冷却しＢ液を得た。Ｂ液にＡ液を添加し、約１０分間攪拌しながら混合した。この混合液を実施例１と同様に乾燥、焼成を行い触媒を得た。
（プロパンのアンモ酸化反応試験）ここに得られた触媒を参考例１と同様にしてプロパンのアンモ酸化反応試験を行った。得られた結果を表１に示す。
【００３３】
（比較例５）
（触媒の調製法）組成式がＭｏ１Ｖ０．３３Ｎｂ０．１１Ｔｅ０．２２Ｏｎで示される触媒を次のようにして調製した。水１１０ｇにＮｂ２Ｏ５として７６．６重量％を含有するニオブ酸を２５．２０ｇ、シュウ酸二水和物〔Ｈ２Ｃ２Ｏ４・２Ｈ２Ｏ〕を１３７．３１ｇ、２５％アンモニア水を４９．５ｇ加え、６０℃に加熱し溶解させたのち、３０℃まで冷却してＡ液を得た。このときＨ２Ｃ２Ｏ４／Ｎｂ＝７．５（モル比）、（ＮＨ３＋ＮＨ４＋）／Ｎｂ＝５．０（モル比）である。水１０３０ｇにヘプタモリブデン酸アンモニウム〔（ＮＨ４）６Ｍｏ７Ｏ２４・４Ｈ２Ｏ〕を２３４．７２ｇ、メタバナジン酸アンモニウム〔ＮＨ４ＶＯ３〕を５１．４９ｇ、テルル酸〔Ｈ６ＴｅＯ６〕を６７．３５ｇ加え６０℃に加熱し溶解後、３０℃まで冷却しＢ液を得た。Ｂ液にＡ液を添加し、約１０分間攪拌しながら混合した。この混合液を実施例１と同様に乾燥、焼成を行い触媒を得た。
（プロパンのアンモ酸化反応試験）ここに得られた触媒を参考例１と同様にしてプロパンのアンモ酸化反応試験を行った。得られた結果を表１に示す。
【００３４】
【表１】
0003938225.tif 000002
【００３５】
【発明の効果】
本発明の触媒調製方法により、プロパンまたはイソブタンの気相接触酸化反応または気相接触アンモ酸化反応において、収率が高い触媒を製造することができる。特に耐磨耗性を高めるため工業的に用いられる担体を含む触媒において、従来技術に比べ担体の割合を増やしていっても収率の低下が小さく、工業的価値が高い触媒を得ることができる。